활성탄 5 . 0 g 과 아세틸렌 블랙 0 . 625 g 에 콜로 이달 실리카 12 . 5 g 을 첨가 하 고 , 추가 로 순수 를 첨가 하 여 고형분 농도 25 wt % 의 혼합액 을 조정 하 였 다 . 이 혼합액 과 직경 15 ㎜ 의 알루미나 볼 1 ㎏ 을 1 리터 분쇄 용기 에 넣 어 24 시간 분쇄 처리 를 실시 하 였 다 . 이 와 같이 하 여 제조 된 탄소 미립자 분 산액 의 조성 비 는 , 활성탄 5 g , 아세틸렌 블랙 0 . 625 g , 실리카 입자 2 . 5 g 이 었 다 . 즉 , 탄소 입자 100 중량 부 에 대한 실리카 입자 의 양 은 44 . 4 중량 부였 다 . 집 전체 인 2 장 의 두께 가 20 ㎛ 인 알루미늄박 각각 의 위 에 , 상기 분 산액 을 핸디 · 필름 어 플리 케이 터 를 사용 하 여 도포 하 고 분 산액 막 을 형성 한 후 , 60 ℃ 에서 10 분 , 또한 150 ℃ 에서 1 시간 가열 하 여 물 을 제거 함 으로써 , 집 전체 상 에 전 극막 이 적층 되 어 이루어지 는 전극 을 얻 었 다 . 건조 후 의 전 극막 의 막 두께 는 60 ㎛ 였 다 .